СТЕКЛО ДЛЯ ИЗГОТОВЛЕНИЯ БИСЕРА
GLASS FOR BEAD PRODUCTION

Изобретение относится к области технологии силикатов и касается составов стекол для изготовления бисера.
2
2
2
2
2
2
2
2
Известно стекло, включающее, мас.%: SiO 60-75; LiO 0-2; NaO 3-13; KO 0-12; LiO+NaO+KO 10-15; MgO+CaO+SrO 5-12; TiO 12-18; осветлитель 0-0,1 [1]. Такое стекло имеет склонность к образованию дефектов при варке (мелких пузырей, свили).
Задача изобретения состоит в снижении склонности стекла к образованию дефектов при варке.
2
2
2
2
2
3
2
2
2
2
2
3
Технический результат достигается тем, что стекло для изготовления бисера, содержащее SiO, LiO, NaO, KO, MgO, CaO, дополнительно содержит BaO и BO при следующем соотношении компонентов, мас.%. SiO 10-14; LiO 6-8; NaO 6-8; KO 22-26; MgO 1-2; CaO 1-2; BaO 2-4; BO 42-44.
Составы стекла для изготовления бисера приведены в таблице.
Таблица
Компоненты
Содержание в составах, мас.%:
№1
№2
№3
SiO<sub>2</sub>
14
12
10
Li<sub>2</sub>O
6
7
8
Na<sub>2</sub>O
6
7
8
K<sub>2</sub>O
26
24
22
MgO
2
1,5
1
CaO
2
1,5
1
BaO
2
3
4
B<sub>2</sub>O<sub>3</sub>
42
44
46
Способ получения стекла поясняется следующим примером.
Подготавливают шихту для получения стекла. Осуществляют варку стекломассы при температуре 1200°C с последующим бурлением стекломассы, ее осветлением и студкой. Затем проводят выработку изделий (бисера), подвергают их отжигу. Бисер, изготовленный из такого стекла, не имеет видимых глазом пузырьков, свилей, отличается декоративностью.
Источники информации
1. Патент №4444893 США, C03C 3/04, 1984.